(57)【要約】      （修正有）【課題】巻回した粘着テープをできるだけ正常に保持すると共に、廃棄された巻芯が自然環境中で環境汚染の原因とならないものを、経済的に得ようとする。【解決手段】粘着テープ６を巻回するための巻芯１において、粘着テープ６の幅に対応する幅と変形しないような適宜の厚みを有する紙管で形成された内側管状体２の外周面に、片面段ボールの中芯５を内側にしライナー４を外側にして巻き付けた外側管状体３を設けて粘着テープ用の巻芯１とする。この外側管状体３の片面段ボールの厚みは１.３〜０.６ｍｍとし、中芯の段数を３０ｃｍ当り９０〜１２０とする。こうした巻芯１に粘着テープ６を巻き付けて粘着テープ巻回体７とする。【選択図】図２
2019059172.tif 000002
【特許請求の範囲】
【請求項１】
粘着テープをロール状態に巻回するための巻芯であって、粘着テープの幅に対応する幅と変形しないような適宜の厚みを有する紙管製の内側管状体と、該内側管状体の外周面に片面段ボールの中芯を内側としライナーを外側にして巻き付けた外側管状体を設け、上記外側管状体の片面段ボールの厚みを１.３〜０.６ｍｍとし、中芯の段数を３０ｃｍ当り９０〜１２０とした粘着テープ用巻芯。
【請求項２】
上記外側管状体の片面段ボールの厚みを０.７〜０.６ｍｍとし、中芯の段数を３０ｃｍ当り１２０±５とした請求項１に記載の粘着テープ用巻芯。
【請求項３】
上記請求項１又は２のいずれかに記載の粘着テープ用巻芯に、粘着テープを巻回して形成した粘着テープ巻回体。
【請求項４】
上記粘着テープが、セロファン粘着テープである請求項３に記載の粘着テープ巻回体。
【発明の詳細な説明】
【技術分野】
【０００１】
本発明は、粘着テープ用巻芯及びこの巻芯を使用した粘着テープ巻回体に関する。
【背景技術】
【０００２】
粘着テ−プの多くは、紙製の円筒体である紙管を巻芯として巻付けたロ−ル状態で販売されている。これらの粘着テ−プはその製造の際に一定のテンションを掛けた状態で巻芯に巻取られるために、巻取られたものには内部応力ひずみが存在し、これが原因となって縮まろうとすることから、巻回された粘着テープにいわゆる竹の子現象が生じたり、巻芯の一部が潰れるなどの変形を引起すことがある。
また、粘着テ−プの種類によっては、巻回した粘着テ−プの保管中に、湿度、温度等の影響によって新たな内部応力を発生し、変形を起す場合もある。
【０００３】
このような各種の変形を避けるために、巻芯にポリエチレンその他のポリオレフィンなどの独立気泡を有する発泡シ−トを巻付け、その上から粘着テープを巻回することにより、この発泡シ−トによって内部応力を吸収緩和すること等によって変形を防止するようにしている。
【０００４】
このような巻芯は、粘着テ−プを使用して全て巻戻した後で廃棄されるが、巻芯を構成する紙の部分は自然環境中で分解されて行くけれども、ポリオレフィン製の発泡シ−トは分解されることがないので、これが放置された場合には環境汚染の原因となる。また、同時に多量のものを焼却処分する場合には、高い燃焼熱が発生して焼却炉を傷めるという問題もある。
【０００５】
こうしたことから、出願人は先に上記巻芯に使用する発泡シートとして生分解性プラスチックを使用するものを提案した（特許文献１）。この巻芯は、廃棄後に放置されても自然に生分解されて行き、また、焼却した場合にも低い燃焼熱しか発生せず、容易に焼却処分もできることから環境に優しいものではあるが、未だコストが割高であり、広く用いることが出来るまでには至っていない。
【先行技術文献】
【特許文献】
【０００６】
【特許文献１】特開平８−２１７３３８号公報
【発明の概要】
【発明が解決しようとする課題】
【０００７】
本発明は、粘着テープを巻回することによって生じる内部応力ひずみを吸収して減少し、巻回された粘着テープをできるだけ正常に保持すると共に、粘着テ−プを使い切った後で廃棄される巻芯が、自然環境中でも自然に分解されて行って環境汚染の原因となることもなく、また、同時に多量のものを焼却処分する場合にも高い燃焼熱が発生して焼却炉を傷めるという問題も起さないものを、極めて経済的に得ようとするものである。
【課題を解決するための手段】
【０００８】
本発明は、粘着テープを巻回するための巻芯において、粘着テープの幅に対応する幅と変形しないような適宜の厚みを有する紙管で形成された内側管状体の外周面に、片面段ボールの中芯を内側にしライナーを外側にして巻き付けた外側管状体を設け、この外側管状体の片面段ボールの厚みを１.３〜０.６ｍｍとし、中芯の段数を３０ｃｍ当り９０〜１２０としたものである。
また、こうした巻芯に粘着テープを巻き付けて粘着テープ巻回体とするものである。
【発明の効果】
【０００９】
本発明によれば、巻芯に粘着テープを確実に巻き付けることができ、巻付けの際に生じる内部応力ひずみにより縮まろうとする作用を上記外側管状体が効果的に吸収し、いわゆる竹の子現象が生じたり、巻芯の一部がつぶれるなどの変形を引起すことがない。また、粘着テ−プの種類によっては、巻回した粘着テ−プの保管中に、湿度、温度等の影響によって新たな内部応力を発生することがあるが、これも効果的に吸収して変形することを防ぐことができる。
【００１０】
そして、粘着テ−プを使用して全て巻戻した後で廃棄される巻芯は、自然環境の中でも自然と分解されて環境汚染の原因となることもなく、また、同時に多量のものを焼却処分しても高い燃焼熱が発生して焼却炉を傷めるという問題も起さない。更に、極めて経済的に製造することができるものである。
【図面の簡単な説明】
【００１１】
【図１】本発明の巻芯の実施例を示す正面図である。
【図２】図１に示す巻芯に粘着テープを巻付けた粘着テープ巻回体の正面図である。
【図３】本発明の他の実施例の巻芯に粘着テープを巻き付けた粘着テープ巻回体の正面図である。
【発明を実施するための形態】
【００１２】
巻芯１は、紙管で形成した内側管状体２を有しており、巻き付ける粘着テープの幅に対応する幅を有すると共に、粘着テープを巻回したときにも変形しないような適宜の厚さを有している。
図示する内側管状体２は、内径を７６.５ｍｍ（３インチ）とし、厚みを３.０３ｍｍとしているものであるが、内径を２５.７ｍｍ（１インチ）とした小巻のものとすることができる。
【００１３】
この内側管状体２の外側には外側管状体３があって、この外側管状体として片面ダンボールが使用される。この外側管状体３の片面ダンボールにはライナー４と中芯５があり、この両者を含む厚さ（段高）は１.３〜０.６ｍｍ程度であり、その中芯５の３０ｃｍ当りの段数は９０〜１２０程度のものが使用される。好ましくは、厚みが０.７〜０.６ｍｍ程度とし、段数を３０ｃｍ当り１２０±５程度としたものがある。
【００１４】
上記外側管状体３を形成する片面ダンボールとしては、通例、Ｅ段（厚さが１.２ｍｍ，３０ｃｍ当りの段数９３±５）（図３参照）とか、Ｆ段（厚さが０.６ｍｍ，３０ｃｍ当りの段数１２０）（図１参照）とか言われて販売されているものを使用することができる。
【００１５】
上記外側管状体３片面ダンボールは、中芯５が内側になるようにして内側管状体２の紙管の外表面に巻き付けるようにすれば、中芯の存在により紙管の外表面に沿ってスムーズに一回りに巻き付けることができ、巻き付け後にライナーに皺が寄るようなこともない。
こうした外側管状体３の片面ダンボールは、内側管状体２の紙管の外表面との間に介在させた接着剤によって固定する。この接着剤としては、特に限定されないが、水溶性の接着剤を用いると巻芯を廃棄する場合に環境に優しいものとなる。
【００１６】
この巻芯１には、粘着テープ６にテンションを掛けながら所要の長さに巻回して行くと粘着テープ巻回体７を得ることができる。通常、長い巻芯に広幅の粘着テープを巻回し、これを１５ｍｍ、１８ｍｍ、２０ｍｍその他の用途に応じた幅に輪切りに裁断して粘着テープ巻回体にするとよい。
上記粘着テープとしては、その基材にセロファンテープ、プラスチックテープ、金属テープ、紙テープなどを使用したものを用いることができる。
【００１７】
こうした粘着テープ巻回体７には、上記したように粘着テープの巻回によって内部応力ひずみを生じやすいけれども、巻芯の外側管状体が片面ダンボールで形成されているので、上記ひずみを主としてその中芯が吸収して、変形することを防止することができる。
特に、セロファン粘着テープでは、温度や湿度の変化に応じて伸び縮みし易いことから、巻芯に設けた外側管状体３によってその変化を効果的に吸収することができて有効である。
【実施例】
【００１８】
以下に示す実施例、比較例を作製、用意して、その性能を見るために下記の試験を行った。
（実施例１）
内側管状体（紙管）：  内側より外側に向かって、０.５ｍｍ厚／０.７ｍｍ厚／０.７ｍｍ厚／０.５ｍｍ厚／０.５ｍｍ厚のボール紙を５層に重ね、その最内側を０.０８ｍｍ厚の印刷紙で覆い、最外側を０.０５ｍｍ厚の印刷紙で覆ったもので、紙管の総厚みが３.０３ｍｍで、内径が７６.５ｍｍで、長さが６６０ｍｍのものを用意した。
【００１９】
外側管状体（片面段ボール）：  坪量が１２０ｇ／ｍ２のライナーに、坪量が１２０ｇ／ｍ２の原紙を中芯として、厚みが１.２ｍｍで、３０ｃｍ当りの段数が９５のＥ段を用意した。
巻芯：  上記内側管状体（紙管）の外表面に、上記外側管状体（片面段ボール）の中芯側が内側になるようにして一重に巻回して水溶性接着剤で貼り合せ、巻芯とした。
【００２０】
粘着テープ巻回体：上記巻芯に、セロファンの厚さ３４μｍの基材に粘着剤層を１７μｍの厚さに塗布したセロファン粘着テープの６００ｍｍ巾のものを、長さ３５ｍに巻き付けた。そして、これを１５ｍｍ幅に輪切りに裁断して粘着テープ巻回体を作製した。
【００２１】
（実施例２）
巻芯の外側管状体（片面段ボール）として、厚みが０.６ｍｍで、３０ｃｍ当りの段数が１２０のＦ段を使用し、他は実施例１と同様にして巻芯、粘着テープ巻回体を作製した。
【００２２】
（比較例１）
巻芯の外側管状体（片面段ボール）として、厚みが２.０〜２.１ｍｍで、３０ｃｍ当りの段数が６４の５号段を使用し、他は実施例１と同様にして巻芯、粘着テープ巻回体を作製した。
【００２３】
（比較例２）
巻芯の外側管状体として、厚みが１ｍｍの独立気泡のポリオレフィン発泡シートを使用し、他は実施例１と同様にして従来品の巻芯、粘着テープ巻回体を作製した。
【００２４】
（試験）
粘着テープ巻回体の経時的な変形状態を調べる為に以下の試験を行った。
【００２５】
（試験１）
粘着テープ巻回体を、室温下に保存し、試験開始時、１日後、２日後、１２日後、１３日後において、巻芯の側端面から巻回されている粘着テープが側方に突出している変形量（単位：ｍｍ）を測定した。
また、１３日後の粘着テープ巻回体の外観を目視で観察した。
【００２６】
（試験２）
粘着テープ巻回体を、４０℃、相対湿度７５％の環境下において保存し、他は上記試験１と同様にして変形量を測定し、１３日後の外観を目視で観察した。
【００２７】
（試験結果）
試験１の結果を表１に示し、試験２の結果を表２に示す。
【００２８】
（考察）
表１に示すように、試験１の室温に保存した状態においては、実施例１、２のものはいずれも比較例２の従来品に比べて粘着テープの変化量が少なくて良好な結果が得られているし、巻芯の外側管状体（片面段ボール）の中芯の潰れが無いか、僅かに見られるだけである。
比較例１のものでは、粘着テープの変化量が実施例２と同程度であるが、外側管状体（片面段ボール）の中芯が広く潰れており、外観が悪くて商品として相応しくないことが判った。また、比較例２のものでは、外側管状体としてポリオレフィン発泡体を使用していることから、巻芯に大きな変化は見られなかった。
【００２９】
表２に示すように、試験２の保存条件として負荷を与えたものにおいても、実施例１、２のものは比較例２の従来品に比べていずれも粘着テープの変化量が少なくて良好な結果が得られているし、試験１とほぼ同様に巻芯の外側管状体（片面段ボール）の中芯の潰れが無いか、僅かに見られるだけである。
また、比較例１のものでは、粘着テープの変化量が実施例２よりも少ないけれども、外側管状体（片面段ボール）の中芯が広く潰れており、外観が悪くて商品として相応しくないことが判る。
【符号の説明】
【００３０】
１    粘着テープ用巻芯
２    内側管状体（紙管）
３    外側管状体（片面段ボール）
４    ライナー
５    中芯
６    粘着テープ
７    粘着テープ巻回体
【００３１】
【表１】
2019059172.tif 000003
【００３２】
【表２】
2019059172.tif 000004
【図１】
2019059172.tif 000005
【図２】
2019059172.tif 000006
【図３】
2019059172.tif 000007